(57)【特許請求の範囲】
【請求項１】
基材表面にシラン系プライマー組成物を塗布し、形成されたプライマー皮膜上に、光硬化性フルオロポリエーテル系エラストマー組成物を塗布し、光照射し、１０〜１２０℃で静置し、該基材と該エラストマー組成物とを接着させる方法であって、
光硬化性フルオロポリエーテル系エラストマー組成物が、
（Ａ）１分子中に２個以上のアルケニル基を有し、且つ主鎖中にパーフルオロポリエーテル構造を有する直鎖状ポリフルオロ化合物
（Ｂ）１分子中にケイ素原子に直結した水素原子を２個以上有する含フッ素オルガノ水素シロキサン
（Ｃ）光活性型ヒドロシリル化反応触媒
及び
（Ｄ）疎水性シリカ粉末  （Ａ）成分１００質量部に対し、５〜３０質量部
を含有するものである接着方法。
【請求項２】
静置する時間が５分間〜７日間である請求項１に記載の接着方法。
【請求項３】
シラン系プライマー組成物が、
（Ｉ）脂肪族飽和炭化水素、
（ＩＩ）下記一般式＜１＞
Ｓｉ（ＯＲ1）4                      ＜１＞
（式中、Ｒ1は同一又は異種の１価炭化水素基を示す。）
で示されるシラン化合物、
（ＩＩＩ）下記一般式＜２＞
【化１】
0006459845.tif 000057
（式中、Ｒ1及びＲ2は、互いに独立に、水素原子又は炭素数１〜６のアルキル基であり、Ｒ3は、置換または非置換の、炭素数１〜１０の一価炭化水素基であり、Ｒ4は炭素数１〜６のアルキル基又はアルコキシアルキル基であり、ａは０〜２の整数であり、ｎは０〜２の整数である）
で示されるアルコキシシラン、及び
（ＩＶ）アルキルチタネート
を含有するものである請求項１又は２に記載の接着方法。
【請求項４】
（Ａ）成分が、下記式（１）で表される、鎖状フルオロポリエーテル化合物である請求項１〜３のいずれか１項に記載の接着方法。
ＣＨ2＝ＣＨ−（Ｘ）g−Ｒｆ1−（Ｘ’）g−ＣＨ＝ＣＨ2          （１）
［式（１）中、Ｘは−ＣＨ2−、−ＣＨ2Ｏ−、−ＣＨ2ＯＣＨ2−又は−Ｙ−ＮＲ1−ＣＯ−
（ここで、Ｙは−ＣＨ2−、−Ｓｉ（ＣＨ3）2ＣＨ2ＣＨ2ＣＨ2−、−Ｓｉ（ＣＨ3）（ＣＨ＝ＣＨ2）ＣＨ2ＣＨ2ＣＨ2−、−Ｓｉ（ＣＨ＝ＣＨ2）2ＣＨ2ＣＨ2ＣＨ2−又は下記構造式（Ｚ）
【化２】
0006459845.tif 000058
（式（Ｚ）中、Ｒ3、Ｒ4はそれぞれ独立に−ＣＨ3又は−ＣＨ＝ＣＨ2である。）
で示されるｏ−、ｍ−又はｐ−シリルフェニレン基であり、
Ｒ1は水素原子又は非置換若しくは置換の１価炭化水素基である）であり、
Ｘ’は−ＣＨ2−、−ＯＣＨ2−、−ＣＨ2ＯＣＨ2−又は−ＣＯ−ＮＲ2−Ｙ’−
（ここで、Ｙ’は−ＣＨ2−、−ＣＨ2ＣＨ2ＣＨ2Ｓｉ（ＣＨ3）2−、−ＣＨ2ＣＨ2ＣＨ2Ｓｉ（ＣＨ3）（ＣＨ＝ＣＨ2）−、−ＣＨ2ＣＨ2ＣＨ2Ｓｉ（ＣＨ＝ＣＨ2）2−又は下記構造式（Ｚ’）
【化３】
0006459845.tif 000059
（式（Ｚ’）中、Ｒ3'、Ｒ4'はそれぞれ独立に−ＣＨ3又は−ＣＨ＝ＣＨ2である。）
で示されるｏ−、ｍ−又はｐ−シリルフェニレン基であり、Ｒ2は水素原子又は非置換若しくは置換の１価炭化水素基である）である。
ｇは独立に０又は１である。
Ｒｆ1は下記式（ｉ）又は（ｉｉ）
【化４】
0006459845.tif 000060
（式中、ｐ及びｑはそれぞれ０又は１〜１５０の整数であって、且つｐとｑの和の平均は２〜２００である。ｒは０〜６の整数であり、ｔは２又は３である。）
【化５】
0006459845.tif 000061
（式中、ｕは１〜２００の整数であり、ｖは１〜５０の整数であり、ｔは２又は３である。）
で表される２価のパーフルオロポリエーテル基である。］
【請求項５】
光硬化性フルオロポリエーテル系エラストマー組成物が、更に（Ｅ）成分として、ヒドロシリル化反応の反応制御剤を含む請求項１〜４のいずれか１項に記載の接着方法。
【請求項６】
光硬化性フルオロポリエーテル系エラストマー組成物が、更に（Ｆ）成分として、１分子中にケイ素原子に直結した水素原子と、炭素原子又は炭素原子と酸素原子を介してケイ素原子に結合したエポキシ基及び／又はトリアルコキシシリル基をそれぞれ１個以上有するオルガノシロキサンを含む請求項１〜５のいずれか１項に記載の接着方法。
【請求項７】
光硬化性フルオロポリエーテル系エラストマー組成物が、更に（Ｇ）成分としてカルボン酸無水物を含む請求項１〜６のいずれか１項に記載の接着方法。
【発明の詳細な説明】
【技術分野】
【０００１】
本発明は、光硬化性フルオロポリエーテル系エラストマー組成物を基材に接着させる方法に関する。
【背景技術】
【０００２】
従来、アルケニル基とヒドロシリル基との付加反応を利用した硬化性含フッ素エラストマー組成物は公知であり、更に第３成分として、ヒドロシリル基とエポキシ基及び／又はトリアルコキシシリル基を有するオルガノポリシロキサンを添加することにより自己接着性を付与した組成物が提案されている（特許文献１及び２）。これは、比較的短時間の加熱により硬化させることができ、得られた硬化物は、耐溶剤性、耐薬品性、耐熱性、低温特性、低透湿性、電気特性に優れているので、これらの特性が要求される各種工業分野の接着用途に使用されている。特に、自動車工業において電装部品の接着シール剤として多用されている。
【０００３】
近年、省エネルギー化や生産性の向上の観点から、より低温且つ短時間で硬化・接着可能なエラストマー材料の開発が求められている。しかしながら、上記加熱硬化タイプの接着剤組成物で速硬化性を得ようとすると、保存安定性や可使時間が犠牲になってしまい、逆に良好な保存安定性や可使時間の確保には速硬化性が犠牲になる、というジレンマがあった。また、一度の加熱処理で硬化工程と接着工程を担っているため、より低温で硬化物と基材との接着性を得ようとした場合、硬化工程に時間がかかってしまい、その結果短時間で硬化と接着性を得ることが困難であった。
【０００４】
一方、撥水撥油性、耐薬品性などに優れたエラストマー組成物として、（Ａ）少なくとも２個のアルケニル基を有し、パーフルオロポリエーテル構造を有する直鎖状フルオロポリエーテル化合物、（Ｂ）少なくとも２個のメルカプト基を有し、１価フルオロアルキル基又は１価フルオロポリエーテル基を有するオルガノポリシロキサン及び（Ｃ）光開始剤を含有する光硬化性フルオロポリエーテル系ゴム組成物が開発されており、自動車用、化学プラント用、インクジェットプリンター用、半導体用製造ライン用など、各種電気電子部品のコーティング材、ポッティング材としての応用が期待される（特許文献３）。
【０００５】
しかし、上記光硬化性フルオロポリエーテル系ゴム組成物は、硬化物がゲル状又はゴム状で非常に軟らかく、また各種基材へ接着性を持たないため、各種基材へのコーティング、ポッティング用途としては好適な材料ではあるが、封止材、接着シール材など、基材への接着性を求められる用途や、エラストマー材料としての強度が求められる用途には適用が困難な材料であった。
よって、後者のような用途にも適用可能で、室温で良好な保存性と速硬化性を兼ね備え、低温且つ短時間で接着性を発現するフルオロエラストマー材料の開発と共に低温かつ短時間でこれと基材とを接着する方法が望まれていた。
【先行技術文献】
【特許文献】
【０００６】
【特許文献１】特許第３２３９７１７号公報
【特許文献２】特許第３５６７９７３号公報
【特許文献３】特開２００７−１０６８７５号公報
【発明の概要】
【発明が解決しようとする課題】
【０００７】
従って、本発明は、組成物は良好な保存安定性と速硬化性を併せ持ち、且つ低温にて短時間で接着が可能である、という特長を有する光硬化性フルオロポリエーテル系エラストマー組成物の有用な接着方法を提供することを目的とする。
【課題を解決するための手段】
【０００８】
本発明者らは、上記目的を達成するため鋭意研究した結果、基材表面にシラン系プライマー組成物を塗布し、得られるプライマー皮膜上に、光硬化性フルオロポリエーテル系エラストマー組成物を塗布し、光硬化させることで、基材とフッ素エラストマーとを低温かつ短時間で接着させることが可能であることを見出し、本発明を完成させた。
即ち本発明は、下記、光硬化性フルオロポリエーテル系エラストマー組成物の接着方法を提供するものである。
【０００９】
［１］
基材表面にシラン系プライマー組成物を塗布し、形成されたプライマー皮膜上に、光硬化性フルオロポリエーテル系エラストマー組成物を塗布し、光照射し、１０〜１２０℃で静置し、該基材と該エラストマー組成物とを接着させる方法。
【００１０】
［２］
シラン系プライマー組成物が、
（Ｉ）脂肪族飽和炭化水素、
（ＩＩ）下記一般式＜１＞
Ｓｉ（ＯＲ１）４                                          ＜１＞
（式中、Ｒ１は同一又は異種の１価炭化水素基を示す。）
で示されるシラン化合物、
（ＩＩＩ）下記一般式＜２＞
【００１１】
【化１】
0006459845.tif 000002
【００１２】
（式中、Ｒ１及びＲ２は、互いに独立に、水素原子又は炭素数１〜６のアルキル基であり、Ｒ３は、置換または非置換の、炭素数１〜１０の一価炭化水素基であり、Ｒ４は炭素数１〜６のアルキル基又はアルコキシアルキル基であり、ａは０〜２の整数であり、ｎは０〜２の整数である）
で示されるアルコキシシラン、及び
（ＩＶ）アルキルチタネート
を含有するものである［１］に記載の接着方法。
【００１３】
［３］
光硬化性フルオロポリエーテル系エラストマー組成物が、
（Ａ）１分子中に２個以上のアルケニル基を有し、且つ主鎖中にパーフルオロポリエーテル構造を有する直鎖状ポリフルオロ化合物
（Ｂ）１分子中にケイ素原子に直結した水素原子を２個以上有する含フッ素オルガノ水素シロキサン
（Ｃ）光活性型ヒドロシリル化反応触媒
及び
（Ｄ）疎水性シリカ粉末
を含有するものである［１］又は［２］に記載の接着方法。
【００１４】
［４］
（Ａ）成分が、下記式（１）で表される、分岐を有する鎖状フルオロポリエーテル化合物である［３］に記載の接着方法。
ＣＨ２＝ＣＨ−（Ｘ）ｇ−Ｒｆ１−（Ｘ’）ｇ−ＣＨ＝ＣＨ２          （１）
［式（１）中、Ｘは−ＣＨ２−、−ＣＨ２Ｏ−、−ＣＨ２ＯＣＨ２−又は−Ｙ−ＮＲ１−ＣＯ−
（ここで、Ｙは−ＣＨ２−、−Ｓｉ（ＣＨ３）２ＣＨ２ＣＨ２ＣＨ２−、−Ｓｉ（ＣＨ３）（ＣＨ＝ＣＨ２）ＣＨ２ＣＨ２ＣＨ２−、−Ｓｉ（ＣＨ＝ＣＨ２）２ＣＨ２ＣＨ２ＣＨ２−又は下記構造式（Ｚ）
【００１５】
【化２】
0006459845.tif 000003
【００１６】
（式（Ｚ）中、Ｒ３、Ｒ４はそれぞれ独立に−ＣＨ３又は−ＣＨ＝ＣＨ２である。）
で示されるｏ−、ｍ−又はｐ−シリルフェニレン基であり、Ｒ１は水素原子又は非置換若しくは置換の１価炭化水素基である）であり、
Ｘ’は−ＣＨ２−、−ＯＣＨ２−、−ＣＨ２ＯＣＨ２−又は−ＣＯ−ＮＲ２−Ｙ’−
（ここで、Ｙ’は−ＣＨ２−、−ＣＨ２ＣＨ２ＣＨ２Ｓｉ（ＣＨ３）２−、−ＣＨ２ＣＨ２ＣＨ２Ｓｉ（ＣＨ３）（ＣＨ＝ＣＨ２）−、−ＣＨ２ＣＨ２ＣＨ２Ｓｉ（ＣＨ＝ＣＨ２）２−又は下記構造式（Ｚ’）
【００１７】
【化３】
0006459845.tif 000004
【００１８】
（式（Ｚ’）中、Ｒ３’、Ｒ４’はそれぞれ独立に−ＣＨ３又は−ＣＨ＝ＣＨ２である。）
で示されるｏ−、ｍ−又はｐ−シリルフェニレン基であり、Ｒ２は水素原子又は非置換若しくは置換の１価炭化水素基である）である。
ｇは独立に０又は１である。
Ｒｆ１は下記式（ｉ）又は（ｉｉ）
【００１９】
【化４】
0006459845.tif 000005
【００２０】
（式中、ｐ及びｑはそれぞれ０又は１〜１５０の整数であって、且つｐとｑの和の平均は２〜２００である。ｒは０〜６の整数であり、ｔは２又は３である。）
【００２１】
【化５】
0006459845.tif 000006
【００２２】
（式中、ｕは１〜２００の整数であり、ｖは１〜５０の整数であり、ｔは２又は３である。）
で表される２価のパーフルオロポリエーテル基である。］
【００２３】
［５］
光硬化性フルオロポリエーテル系エラストマー組成物が、更に（Ｅ）成分として、ヒドロシリル化反応の反応制御剤を含む［１］〜［４］のいずれか１に記載の接着方法。
［６］
光硬化性フルオロポリエーテル系エラストマー組成物が、更に（Ｆ）成分として、１分子中にケイ素原子に直結した水素原子と、炭素原子又は炭素原子と酸素原子を介してケイ素原子に結合したエポキシ基及び／又はトリアルコキシシリル基をそれぞれ１個以上有するオルガノシロキサンを含む［１］〜［５］のいずれか１に記載の接着方法。
［７］
光硬化性フルオロポリエーテル系エラストマー組成物が、更に（Ｇ）成分としてカルボン酸無水物を含む［１］〜［６］のいずれか１に記載の接着方法。
【発明の効果】
【００２４】
本発明の接着方法によれば、低温かつ短時間で光硬化性フルオロポリエーテル系エラストマー組成物を基材と接着させることができる。
【図面の簡単な説明】
【００２５】
【図１】組成物の光硬化性を示す図である。
【発明を実施するための形態】
【００２６】
以下、本発明について詳細に説明する。
まず、本発明に用いる組成物について説明する。
【００２７】
シラン系プライマー組成物
本発明の方法に用いるシラン系プライマー組成物としては、
（Ｉ）脂肪族飽和炭化水素、
（ＩＩ）下記一般式＜１＞
Ｓｉ（ＯＲ１）４                                          ＜１＞
（式中、Ｒ１は同一又は異種の１価炭化水素基を示す。）
で示されるシラン化合物、
（ＩＩＩ）下記一般式＜２＞
【００２８】
【化６】
0006459845.tif 000007
【００２９】
（式中、Ｒ１及びＲ２は、互いに独立に、水素原子又は炭素数１〜６のアルキル基であり、Ｒ３は、置換または非置換の、炭素数１〜１０の一価炭化水素基であり、Ｒ４は炭素数１〜６のアルキル基又はアルコキシアルキル基であり、ａは０〜２の整数であり、ｎは０〜２の整数である）
で示されるアルコキシシラン、及び
（ＩＶ）アルキルチタネート
を含有するものが好ましい。
【００３０】
以下、上記シラン系プライマー組成物について詳細に説明する。
〔（Ｉ）成分〕
（Ｉ）成分の脂肪族飽和炭化水素は、後述する（ＩＩ）成分〜（ＩＶ）成分を均一に溶解し、乾燥後に均質なプライマー皮膜を形成させるための希釈用溶剤として使用される。該成分の構造は、鎖状、分岐鎖状又は環状のいずれであってもよく、大気圧下の沸点が３０℃〜２００℃の範囲内にあるものが好適に用いられる。
このような（Ｉ）成分としては、例えば、ペンタン、ヘキサン、シクロヘキサン、ヘプタン、オクタン、ｉ−オクタン、ノナン、デカン、ウンデカン等が挙げられる。なお、これらの化合物は、１種単独でも２種以上併用して用いてもよい。
（Ｉ）成分のシラン系プライマー組成物全体に対する含有量は、基材への塗工性、硬化皮膜の厚さに応じて適宜調整すればよいが、７０〜９０質量％、好ましくは７５〜９０質量％の範囲である。７０質量％未満では、乾燥時にプライマー皮膜にクラックが発生することがあり、９０質量％を超えるとプライマー皮膜と基材との界面で剥離することがあるため好ましくない。
【００３１】
〔（ＩＩ）成分〕
（ＩＩ）成分のシラン化合物は、下記一般式＜１＞
Ｓｉ（ＯＲ１）４                                          ＜１＞
（式中、Ｒ１は同一又は異種の１価炭化水素基を示す。）
で示されるシラン化合物であり、乾燥後にシリカ質皮膜を形成する主成分であり、被塗布体との接着成分としても作用するものである。
【００３２】
ここで、上記式＜１＞中のＲ１としては、好ましくは炭素数１〜８の、脂肪族不飽和結合を含有しない１価炭化水素基であり、例えば、メチル基、エチル基、プロピル基、ｉ−プロピル基、ブチル基、ｉ−ブチル基、ｔ−ブチル基、ペンチル基、ヘキシル基、オクチル基等のアルキル基、シクロペンチル基、シクロヘキシル基、シクロヘプチル基等のシクロアルキル基、フェニル基、トリル基、キシリル基等のアリール基、ベンジル基、フェニルエチル基等のアラルキル基などが挙げられる。就中、好ましくは、メチル基、エチル基、プロピル基、ｉ−プロピル基、ブチル基、ｉ−ブチル基、ｔ−ブチル基である。
【００３３】
（ＩＩ）成分として用いられるシラン化合物としては、具体的には下記の構造式で示されるテトラアルコキシシランが例示される。なお、これらの化合物は単独で使用してもよく、２種以上を併用してもよい。
【００３４】
【化７】
0006459845.tif 000008
【００３５】
（ＩＩ）成分のシラン系プライマー組成物全体に対する含有量は、５〜１５質量％が好ましく、特に５〜１０質量％の範囲が好ましい。５質量％未満では、塗布と同時にプライマー皮膜が粉体化することがあり、１５質量％を超えるとプライマー皮膜と基材との界面で剥離することがある。
〔（ＩＩＩ）成分〕
（ＩＩＩ）成分のアルコキシシランは、下記一般式＜２＞で示されるアルコキシシランである。
【００３６】
【化８】
0006459845.tif 000009
【００３７】
（式中、Ｒ１及びＲ２は、互いに独立に、水素原子又は炭素数１〜６のアルキル基であり、Ｒ３は、置換または非置換の、炭素数１〜１０の一価炭化水素基であり、Ｒ４は炭素数１〜６のアルキル基又はアルコキシアルキル基であり、ａは０〜２の整数であり、ｎは０〜２の整数である。）
これは本発明に用いるシラン系プライマー組成物の保存安定剤として使用されるが、皮膜形成成分としても作用し、更には被塗布体との接着成分としても作用するものである。
前記一般式＜２＞において、Ｒ１及びＲ２は、互いに独立に、水素原子又は炭素原子数１〜６、好ましくは１〜４のアルキル基である。該アルキル基としては、メチル基、エチル基、プロピル基、イソプロピル基、ブチル基等を例示する事ができ、メチル基、エチル基が好ましい。また、Ｒ１とＲ２の少なくとも一方が水素原子であることが好ましい。Ｒ３は、置換もしくは非置換の、炭素原子数１〜１０、好ましくは１〜８の一価炭化水素基であり、具体的には、メチル基、エチル基、プロピル基、イソプロピル基、ブチル基、イソブチル基、ｔｅｒｔ−ブチル基、ヘキシル基、オクチル基、及びデシル基等のアルキル基、フェニル基、トリル基、キシル基、ナフチル基等のアリール基、ビニル基、アリル基等のアルケニル基、及びシクロヘキシル基等のシクロアルキル基、ベンジル基、及びフェニルエチル基等のアラルキル基、クロロメチル基、ブロモエチル基、トリフルオロプロピル基、及びシアノエチル基等のハロゲン置換やシアノ置換炭化水素基等を例示する事が出来る。Ｒ４は、炭素数１〜６、好ましくは１〜４のアルキル基またはアルコキシアルキル基である。アルキル基としては、メチル基、エチル基、プロピル基、イソプロピル基、ブチル基、イソブチル基、ｔｅｒｔ−ブチル基、及びヘキシル基が挙げられる。アルコキシアルキル基としては、メトキシメチル基、メトキシエチル基、エトキシメチル基、及びエトキシエチル基等を例示する事が出来る。これらの中で、メチル基、エチル基が特に好ましい。ａは０〜２の整数であり、好ましくは０または１である。ｎは０〜２の整数である。
中でも以下に示すシラン化合物が好ましい。下記式中、Ｍｅはメチル基、Ｅｔはエチル基、Ｐｒはプロピル基、Ｂｕはブチル基、Ｐｈはフェニル基、及びＣｙはシクロヘキシル基を意味する。また、ａは０〜２の整数であり、より好ましくは０または１である。
【００３８】
（ＭｅＯ）３−ａ（Ｍｅ）ａＳｉ−ＣＨ２−ＣＯＯＭｅ
（ＭｅＯ）３−ａ（Ｍｅ）ａＳｉ−ＣＨ２−ＣＯＯＥｔ
（ＭｅＯ）３−ａ（Ｍｅ）ａＳｉ−ＣＨ２−ＣＯＯＰｒ
（ＭｅＯ）３−ａ（Ｍｅ）ａＳｉ−ＣＨ２−ＣＯＯＣ８Ｈ１７
（ＭｅＯ）３−ａ（Ｍｅ）ａＳｉ−ＣＨ２−ＣＯＯＰｈ
（ＭｅＯ）３−ａ（Ｍｅ）ａＳｉ−ＣＨ２−ＣＯＯＣｙ
（ＭｅＯ）３−ａ（Ｍｅ）ａＳｉ−ＣＨ（Ｍｅ）−ＣＯＯＭｅ
（ＭｅＯ）３−ａ（Ｍｅ）ａＳｉ−ＣＨ（Ｍｅ）−ＣＯＯＥｔ
（ＭｅＯ）３−ａ（Ｍｅ）ａＳｉ−ＣＨ（Ｍｅ）−ＣＯＯＰｒ
（ＭｅＯ）３−ａ（Ｍｅ）ａＳｉ−ＣＨ（Ｍｅ）−ＣＯＯＰｈ
（ＭｅＯ）３−ａ（Ｍｅ）ａＳｉ−ＣＨ（Ｍｅ）−ＣＯＯＢｕ
（ＭｅＯ）３−ａ（Ｍｅ）ａＳｉ−ＣＨ（Ｍｅ）−ＣＯＯＣ８Ｈ１７
（ＭｅＯ）３−ａ（Ｍｅ）ａＳｉ−ＣＨ（Ｍｅ）−ＣＯＯＣＨ２ＣＨ（Ｅｔ）Ｃ４Ｈ９
（ＭｅＯ）３−ａ（Ｍｅ）ａＳｉ−ＣＨ（Ｅｔ）−ＣＯＯＭｅ
（ＭｅＯ）３−ａ（Ｍｅ）ａＳｉ−ＣＨ（Ｅｔ）−ＣＯＯＥｔ
（ＭｅＯ）３−ａ（Ｍｅ）ａＳｉ−ＣＨ（Ｅｔ）−ＣＯＯＭｅ
（ＭｅＯ）３−ａ（Ｍｅ）ａＳｉ−（ＣＨ２）２−ＣＯＯＭｅ
（ＭｅＯ）３−ａ（Ｍｅ）ａＳｉ−（ＣＨ２）２−ＣＯＯＥｔ
（ＭｅＯ）３−ａ（Ｍｅ）ａＳｉ−（ＣＨ２）３−ＣＯＯＭｅ
（ＭｅＯ）３−ａ（Ｍｅ）ａＳｉ−（ＣＨ２）３−ＣＯＯＥｔ
（ＭｅＯ）３−ａ（Ｍｅ）ａＳｉ−ＣＨ（Ｍｅ）−ＣＯＯＭｅ
（ＭｅＯ）３−ａ（Ｍｅ）ａＳｉ−ＣＨ（Ｍｅ）−ＣＯＯＥｔ
（ＭｅＯ）３−ａ（Ｍｅ）ａＳｉ−ＣＨ（Ｍｅ）−ＣＯＯＢｕ
（ＭｅＯ）３−ａ（Ｍｅ）ａＳｉ−ＣＨ（Ｍｅ）−ＣＯＯＭｅ
（ＭｅＯ）３−ａ（Ｍｅ）ａＳｉ−ＣＨ（Ｍｅ）−ＣＯＯＥｔ
（ＭｅＯ）３−ａ（Ｍｅ）ａＳｉ−ＣＨ（Ｍｅ）−ＣＯＯＣ８Ｈ１７
（ＥｔＯ）３−ａ（Ｍｅ）ａＳｉ−ＣＨ２−ＣＯＯＭｅ
（ＥｔＯ）３−ａ（Ｍｅ）ａＳｉ−ＣＨ２−ＣＯＯＥｔ
（ＥｔＯ）３−ａ（Ｍｅ）ａＳｉ−ＣＨ２−ＣＯＯＰｒ
（ＥｔＯ）３−ａ（Ｍｅ）ａＳｉ−ＣＨ２−ＣＯＯＣ８Ｈ１７
（ＥｔＯ）３−ａ（Ｍｅ）ａＳｉ−ＣＨ２−ＣＯＯＰｈ
（ＥｔＯ）３−ａ（Ｍｅ）ａＳｉ−ＣＨ２−ＣＯＯＣｙ
（ＥｔＯ）３−ａ（Ｍｅ）ａＳｉ−ＣＨ（Ｍｅ）−ＣＯＯＭｅ
（ＥｔＯ）３−ａ（Ｍｅ）ａＳｉ−ＣＨ（Ｍｅ）−ＣＯＯＥｔ
（ＥｔＯ）３−ａ（Ｍｅ）ａＳｉ−ＣＨ（Ｍｅ）−ＣＯＯＢｕ
（ＥｔＯ）３−ａ（Ｍｅ）ａＳｉ−ＣＨ（Ｍｅ）−ＣＯＯＣＨ２ＣＨ（Ｅｔ）Ｃ４Ｈ９
（ＥｔＯ）３−ａ（Ｍｅ）ａＳｉ−ＣＨ（Ｍｅ）−ＣＯＯＥｔ
（ＥｔＯ）３−ａ（Ｍｅ）ａＳｉ−ＣＨ（Ｍｅ）−ＣＯＯＭｅ
【００３９】
より好ましくは次に示すシラン化合物が挙げられる。
（ＭｅＯ）（Ｍｅ）２Ｓｉ−ＣＨ（Ｍｅ）−ＣＯＯＰｈ
（ＭｅＯ）２（Ｍｅ）Ｓｉ−ＣＨ（Ｍｅ）−ＣＯＯＣＨ２ＣＨ（Ｅｔ）Ｃ４Ｈ９
（ＭｅＯ）２（Ｍｅ）Ｓｉ−ＣＨ２−ＣＯＯＭｅ
（ＭｅＯ）２（Ｍｅ）Ｓｉ−ＣＨ（Ｅｔ）−ＣＯＯＭｅ
（ＭｅＯ）２（Ｍｅ）Ｓｉ−ＣＨ（Ｅｔ）−ＣＯＯＥｔ
（ＭｅＯ）２（Ｅｔ）Ｓｉ−ＣＨ（Ｅｔ）−ＣＯＯＭｅ
（ＭｅＯ）２（Ｅｔ）Ｓｉ−ＣＨ（Ｍｅ）−ＣＯＯＭｅ
（ＭｅＯ）２（Ｅｔ）Ｓｉ−ＣＨ（Ｍｅ）−ＣＯＯＥｔ
（ＭｅＯ）２（Ｅｔ）Ｓｉ−ＣＨ（Ｍｅ）−ＣＯＯＢｕ
（ＭｅＯ）２（Ｐｈ）Ｓｉ−ＣＨ（Ｍｅ）−ＣＯＯＭｅ
（ＭｅＯ）２（Ｐｈ）Ｓｉ−ＣＨ（Ｍｅ）−ＣＯＯＥｔ
（ＭｅＯ）２（Ｐｈ）Ｓｉ−ＣＨ（Ｍｅ）−ＣＯＯＣ８Ｈ１７
（ＥｔＯ）２（Ｐｈ）Ｓｉ−ＣＨ（Ｍｅ）−ＣＯＯＭｅ
（ＥｔＯ）２（Ｅｔ）Ｓｉ−ＣＨ（Ｍｅ）−ＣＯＯＥｔ
（ＭｅＯ）３Ｓｉ−ＣＨ２−ＣＯＯＭｅ
（ＭｅＯ）３Ｓｉ−ＣＨ（Ｍｅ）−ＣＯＯＣＨ２ＣＨ（Ｅｔ）Ｃ４Ｈ９
（ＭｅＯ）３Ｓｉ−（ＣＨ２）２−ＣＯＯＭｅ
（ＭｅＯ）３Ｓｉ−（ＣＨ２）２−ＣＯＯＥｔ
（ＭｅＯ）３Ｓｉ−（ＣＨ２）３−ＣＯＯＭｅ
（ＭｅＯ）３Ｓｉ−（ＣＨ２）３−ＣＯＯＥｔ
（ＥｔＯ）３Ｓｉ−ＣＨ（Ｍｅ）−ＣＯＯＥｔ
【００４０】
（ＩＩＩ）成分のシラン系プライマー組成物全体に対する含有量は、１〜６質量％、好ましくは１〜４質量％の範囲である。１質量％未満では、塗布時にプライマー皮膜表面が白化することがあり、６質量％を超えるとプライマー皮膜と基材との界面で剥離することがあるため好ましくない。
【００４１】
〔（ＩＶ）成分〕
（ＩＶ）成分のアルキルチタネートは、空気中で（ＩＩ）成分及び（ＩＩＩ）成分の縮合反応を促進する触媒として作用すると共に、皮膜形成成分としても作用し、更には接着成分としても作用するものである。
具体的な化合物としては、例えば、テトラ（ｎ−プロピル）チタネート、テトラ（ｉ−プロピル）チタネート、テトラ（ｎ−ブチル）チタネート、テトラ（ｉ−ブチル）チタネート、テトラ（ｓ−ブチル）チタネート、テトラ（ｔ−ブチル）チタネート等が挙げられる。これらの中ではテトラ（ｉ−プロピル）チタネート、テトラ（ｎ−ブチル）チタネートが好適に使用される。
（ＩＶ）成分のシラン系プライマー組成物全体に対する含有量は、１〜９質量％、好ましくは３〜６質量％の範囲である。１質量％未満では、プライマー皮膜と基材との界面で剥離することがあり、９質量％を超えると塗布と同時にプライマー皮膜が粉体化することがあるため好ましくない。
【００４２】
本発明に係るシラン系プライマー組成物には上記した（Ｉ）〜（ＩＶ）成分の他に、本発明の効果を損なわない範囲内で従来公知のシランカップリング剤や着色剤を添加することができる。
シランカップリング剤としては、炭素官能基としてエポキシ基、ビニル基、又はアミノ基等を含有するアルコキシシラン類が挙げられる。
【００４３】
本発明に係るシラン系プライマー組成物は、脱水処理された（Ｉ）成分の脂肪族飽和炭化水素系溶剤中に（ＩＩ）〜（ＩＶ）成分を添加し、混合撹拌することにより容易に調製することができる。
【００４４】
光硬化性フルオロポリエーテル系エラストマー組成物
本発明に用いる光硬化性フルオロポリエーテル系エラストマー組成物は次の（Ａ）、（Ｂ）、（Ｃ）及び（Ｄ）成分を含有するものが好ましい。
（Ａ）１分子中に２個以上のアルケニル基を有し、且つ主鎖中にパーフルオロポリエーテル構造を有する直鎖状ポリフルオロ化合物
（Ｂ）１分子中にケイ素原子に直結した水素原子を２個以上有する含フッ素オルガノ水素シロキサン
（Ｃ）光活性型ヒドロシリル化反応触媒
及び
（Ｄ）疎水性シリカ粉末
【００４５】
〔（Ａ）成分〕
光硬化性フルオロポリエーテル系エラストマー組成物における（Ａ）成分は、上記式（１）で表されるものが好ましい。
ここで、Ｒ１及びＲ２としては、水素原子、炭素数１〜１２、特に１〜１０の炭化水素基が好ましく、該炭化水素基としては、具体的には、メチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基などや、これらの基の水素原子の一部又は全部をフッ素等のハロゲン原子で置換した置換１価炭化水素基などが好ましいものとして挙げられる。
【００４６】
ここで、上記式（１）中のＲｆ１は２価のパーフルオロポリエーテル基であり、下記式（ｉ）又は（ｉｉ）で表されるものである。
【００４７】
【化９】
0006459845.tif 000010
【００４８】
（式（ｉ）中、ｐ及びｑはそれぞれ１〜１５０の整数、好ましくは１０〜１５０の整数であって、且つｐとｑの和の平均は、２〜２００、好ましくは２０〜１６０である。また、ｒは０〜６の整数、好ましくは０〜４の整数であり、ｔは２又は３である。）
【００４９】
【化１０】
0006459845.tif 000011
【００５０】
（式（ｉｉ）中、ｕは１〜２００の整数、好ましくは２０〜１６０の整数であり、ｖは１〜５０の整数、好ましくは５〜４０の整数であり、ｔは２又は３である。）
【００５１】
Ｒｆ１基の好ましい例としては、例えば、下記の３つのものが挙げられる。この内、特に１番目の式の構造の２価の基が好ましい。
【００５２】
【化１１】
0006459845.tif 000012
【００５３】
（式中、ｐ１及びｑ１はそれぞれ１〜１５０の整数であり、ｐ１＋ｑ１（平均）＝２〜２００である。Ｌは２〜６の整数である。）
【００５４】
【化１２】
0006459845.tif 000013
【００５５】
（式中、ｐ２及びｑ２はそれぞれ１〜１５０の整数であり、ｐ２＋ｑ２（平均）＝２〜２００である。Ｌは２〜６の整数である。）
【００５６】
【化１３】
0006459845.tif 000014
【００５７】
（式中、ｕ１は１〜２００の整数であり、ｖ１は１〜５０の整数である。）
【００５８】
（Ａ）成分の好ましい例としては、下記式（２）で表される化合物が挙げられる。
【００５９】
【化１４】
0006459845.tif 000015
【００６０】
［式（２）中、Ｘ１は−ＣＨ２−、−ＣＨ２Ｏ−、−ＣＨ２ＯＣＨ２−又は−Ｙ−ＮＲ１１−ＣＯ−（Ｙは前記と同じものを示し、Ｒ１１は水素原子、メチル基、フェニル基又はアリル基である）を示し、Ｘ１’は−ＣＨ２−、−ＯＣＨ２−、−ＣＨ２ＯＣＨ２−又は−ＣＯ−ＮＲ１２−Ｙ’−（Ｒ１２は上記Ｒ１１と同じものを示し、Ｙ’は前記と同じものを示す）で表される基であり、ｇは独立に０又は１であり、Ｌは２〜６の整数であり、ｐ３及びｑ３はそれぞれ１〜１５０の整数であり、ｐ３＋ｑ３（平均）＝２〜２００である。］
式（１）で表される鎖状フルオロポリエーテル化合物の具体例としては、下記式で表されるものが挙げられる。
【００６１】
【化１５】
0006459845.tif 000016
【００６２】
【化１６】
0006459845.tif 000017
【００６３】
（式中、ｐ’及びｑ’はそれぞれ１〜１５０の整数であり、ｐ’＋ｑ’＝６〜２００を満足する数を示す。）
【００６４】
【化１７】
0006459845.tif 000018
【００６５】
（式中、ｐ”及びｑ”はそれぞれ１〜１５０の整数であり、ｐ”＋ｑ”＝２〜２００を満足する数を示す。）
上記式（１）で表される鎖状フルオロポリエーテル化合物に含まれるアルケニル基量は０．００５〜０．０５０モル／１００ｇが好ましく、更に好ましくは０．００７〜０．０４０モル／１００ｇである。鎖状フルオロポリエーテル化合物に含まれるアルケニル基量が少なすぎると硬化物の物理的強度が低下したり、硬化物が得られなくなったりする場合がある。鎖状フルオロポリエーテル化合物に含まれるアルケニル基量が多すぎると得られる硬化物が脆く割れやすい場合がある。
【００６６】
なお、上記式（１）の鎖状フルオロポリエーテル化合物の粘度（２３℃）は、１００〜１００，０００ｍＰａ・ｓ、より好ましくは５００〜５０，０００ｍＰａ・ｓ、更に好ましくは１，０００〜２０，０００ｍＰａ・ｓの範囲内にあることが、光硬化性フルオロポリエーテル系エラストマー組成物をシール、ポッティング、コーティング、含浸等に使用する際に、硬化物においても適当な物理的特性を有しているので望ましい。式（１）の鎖状フルオロポリエーテル化合物は用途に応じて最も適切な粘度のものを選択する。また、低粘度のポリマーと高粘度のポリマーを混合し、所望の粘度に調整して用いることも可能である。
【００６７】
更に、上記式（１）の鎖状フルオロポリエーテル化合物を目的に応じた所望の重量平均分子量に調節して使用するため、予め上記したような鎖状フルオロポリエーテル化合物を分子内にヒドロシリル基（Ｓｉ−Ｈ基）を２個含有する有機ケイ素化合物と通常の方法及び条件でヒドロシリル化反応させ、鎖長延長した生成物を（Ａ）成分として使用することも可能である。
これらの鎖状フルオロポリエーテル化合物は１種を単独で又は２種以上を組み合わせて使用できる。
（Ａ）成分の、１分子中に２個以上のアルケニル基を有する鎖状フルオロポリエーテル化合物の組成物中の配合量は、５０〜９９質量％とすることが好ましく、特に７０〜９５質量％、更に８０〜９５質量％とすることが好ましい。
【００６８】
〔（Ｂ）成分〕
（Ｂ）成分は、１分子中に含フッ素有機基を１個以上、好ましくは１〜１０個有し、且つケイ素原子に直結した水素原子（即ち、Ｓｉ−Ｈで示されるヒドロシリル基）を２個以上、好ましくは３〜５０個有する含フッ素オルガノ水素シロキサンである。（Ｂ）成分は、上記（Ａ）成分の架橋剤及び／又は鎖長延長剤として機能するものであり、また、（Ａ）成分との相溶性、分散性、硬化後の均一性等の観点から、含フッ素有機基として、１分子中に１個以上の１価のパーフルオロアルキル基、１価のパーフルオロオキシアルキル基、２価のパーフルオロアルキレン基、又は２価のパーフルオロオキシアルキレン基等のフッ素含有基を有するものが好ましい。
この１価又は２価の含フッ素有機基としては、例えば下記式で表されるもの等を挙げることができる。
【００６９】
ＣｇＦ２ｇ＋１−
−ＣｇＦ２ｇ−
（式中、ｇは１〜２０の整数、好ましくは２〜１０の整数である。）
【００７０】
【化１８】
0006459845.tif 000019
【００７１】
（式中、ｆは１〜２００の整数、好ましくは１〜１００の整数、ｈは１〜３の整数である。）
【００７２】
【化１９】
0006459845.tif 000020
【００７３】
（式中、ｉ及びｊはそれぞれ１以上の整数、好ましくは１〜１００の整数であり、ｉ＋ｊの平均は２〜２００、好ましくは２〜１００である。）
【００７４】
−（ＣＦ２Ｏ）ｄ−（ＣＦ２ＣＦ２Ｏ）ｅ−ＣＦ２−
【００７５】
（式中、ｄ及びｅはそれぞれ１〜５０の整数、好ましくは１〜４０の整数である。）
また、これらパーフルオロアルキル基、パーフルオロオキシアルキル基、パーフルオロアルキレン基又はパーフルオロオキシアルキレン基とケイ素原子とは２価の連結基により繋がれていることが好ましく、該２価の連結基としては、アルキレン基、アリーレン基及びそれらの組み合わせ、若しくはこれらの基にエーテル結合酸素原子、アミド結合、カルボニル結合、エステル結合、ジオルガノシリレン基等を介在させたものであってもよく、例えば、以下の炭素数２〜１２の２価の連結基等が挙げられるが、これらに限定されない。
【００７６】
−ＣＨ２ＣＨ２−、
−ＣＨ２ＣＨ２ＣＨ２−、
−ＣＨ２ＣＨ２ＣＨ２ＯＣＨ２−、
−ＣＨ２ＣＨ２ＣＨ２−ＮＨ−ＣＯ−、
−ＣＨ２ＣＨ２ＣＨ２−Ｎ（Ｐｈ）−ＣＯ−、
−ＣＨ２ＣＨ２ＣＨ２−Ｎ（ＣＨ３）−ＣＯ−、
−ＣＨ２ＣＨ２ＣＨ２−Ｎ（ＣＨ２ＣＨ３）−ＣＯ−、
−ＣＨ２ＣＨ２−Ｓｉ（ＣＨ３）２−Ｐｈ’−Ｎ（ＣＨ３）−ＣＯ−、
−ＣＨ２ＣＨ２ＣＨ２−Ｓｉ（ＣＨ３）２−Ｐｈ’−Ｎ（ＣＨ３）−ＣＯ−、
−ＣＨ２ＣＨ２ＣＨ２−Ｏ−ＣＯ−
【００７７】
（式中、Ｐｈはフェニル基であり、Ｐｈ’はフェニレン基である。）
また、この（Ｂ）成分の含フッ素オルガノ水素シロキサンにおける上記１価又は２価の含フッ素有機基及びケイ素原子に結合した水素原子以外のケイ素原子に結合した１価の置換基としては、例えば、メチル基、エチル基、プロピル基、ブチル基、ヘキシル基、シクロヘキシル基、オクチル基、デシル基等のアルキル基；ビニル基、アリル基等のアルケニル基；フェニル基、トリル基、ナフチル基等のアリール基；ベンジル基、フェニルエチル基等のアラルキル基及びこれらの基の水素原子の一部又は全部が塩素原子、シアノ基等で置換された、例えば、クロロメチル基、クロロプロピル基、シアノエチル基等の炭素数１〜２０、好ましくは１〜１２の非置換又は置換の１価炭化水素基が挙げられる。
【００７８】
（Ｂ）成分の含フッ素オルガノ水素シロキサンとしては、環状、鎖状、三次元網状及びそれらの組み合わせのいずれでもよい。この含フッ素オルガノハイドロジェンポリシロキサンのケイ素原子数は、特に制限されるものではないが、通常２〜６０、好ましくは３〜３０程度である。
このような１価又は２価の含フッ素有機基及びケイ素原子結合水素原子を有する（Ｂ）成分としては、例えば次の化合物が挙げられる。これらの化合物は、１種単独でも２種以上を併用して用いてもよい。なお、下記式において、Ｍｅはメチル基を示し、Ｐｈはフェニル基を示す。
【００７９】
【化２０】
0006459845.tif 000021
【００８０】
【化２１】
0006459845.tif 000022
【００８１】
【化２２】
0006459845.tif 000023
【００８２】
【化２３】
0006459845.tif 000024
【００８３】
【化２４】
0006459845.tif 000025
【００８４】
【化２５】
0006459845.tif 000026
【００８５】
【化２６】
0006459845.tif 000027
【００８６】
【化２７】
0006459845.tif 000028
【００８７】
【化２８】
0006459845.tif 000029
【００８８】
【化２９】
0006459845.tif 000030
【００８９】
上記（Ｂ）成分の含フッ素オルガノ水素シロキサンに含まれるＳｉ−Ｈ基量は０．０００５０〜０．０１０００モル／ｇが好ましく、更に好ましくは０．００１００〜０．００８００モル／ｇである。含フッ素オルガノ水素シロキサンに含まれるＳｉ−Ｈ基量が少なすぎると架橋密度が不十分となり得られる硬化物の物理的特性が低下する場合がある。また、含フッ素オルガノ水素シロキサンに含まれるＳｉ−Ｈ基量が多すぎると硬化時に発泡したり、得られる硬化物の物理的特性が経時で大きく変化したりする場合がある。
これらの含フッ素オルガノ水素シロキサンは１種を単独で又は２種以上を組み合わせて使用できる。
上記（Ｂ）成分の配合量は、（Ａ）成分中に含まれるビニル基、アリル基、シクロアルケニル基等のアルケニル基１モルに対し、（Ｂ）成分中のヒドロシリル基、即ちＳｉ−Ｈ基が０．５〜３．０モルとなる量が好ましく、特に０．８〜２．０モルとなる量が好ましい。ヒドロシリル基（≡Ｓｉ−Ｈ）が少なすぎると、架橋密度が不十分となる結果、硬化物が得られないことがある。また、ヒドロシリル基（≡Ｓｉ−Ｈ）が多すぎると硬化時に発泡することがある。
【００９０】
〔（Ｃ）成分〕
（Ｃ）成分は、光活性型ヒドロシリル化反応触媒である。光活性型ヒドロシリル化反応触媒は、光、特に３００〜４００ｎｍの紫外線の照射によって活性化され、（Ａ）成分中のアルケニル基と、（Ｂ）成分中のヒドロシリル基との付加反応を促進する触媒である。この光活性型ヒドロシリル化反応触媒は、主に白金族系金属触媒及びニッケル系金属触媒が挙げられ、白金族系金属触媒としては白金系、パラジウム系、ロジウム系の金属錯体化合物、ニッケル系金属触媒としてはニッケル系、鉄系、コバルト系の金族錯体化合物が挙げられる。中でも白金系金属錯体化合物は、比較的入手し易く且つ良好な触媒活性を示すため好ましい。
【００９１】
光活性型の白金系金属錯体化合物としては、例えば、（η５−シクロペンタジエニル）トリ（σ―アルキル）白金錯体化合物やβ―ジケトナト白金錯体化合物などがあり、具体的には（メチルシクロペンタジエニル）トリメチル白金（ＩＶ）、（シクロペンタジエニル）トリメチル白金（ＩＶ）、（１，２，３，４，５−ペンタメチルシクロペンタジエニル）トリメチル白金（ＩＶ）、（シクロペンタジエニル）ジメチルエチル白金（ＩＶ）、（シクロペンタジエニル）ジメチルアセチル白金（ＩＶ）、（トリメチルシリルシクロペンタジエニル）トリメチル白金（ＩＶ）、（メトキシカルボニルシクロペンタジエニル）トリメチル白金（ＩＶ）、（ジメチルフェニルシリルシクロペンタジエニル）トリメチルシクロペンタジエニル白金（ＩＶ）、トリメチル（アセチルアセトナト）白金（ＩＶ）、トリメチル（３，５−ヘプタンジオネート）白金（ＩＶ）、トリメチル（メチルアセトアセテート）白金（ＩＶ）、ビス（２，４−ペンタンジオナト）白金（ＩＩ）、ビス（２，４−へキサンジオナト）白金（ＩＩ）、ビス（２，４−へプタンジオナト）白金（ＩＩ）、ビス（３，５−ヘプタンジオナト）白金（ＩＩ）、ビス（１−フェニル−１，３−ブタンジオナト）白金（ＩＩ）、ビス（１，３−ジフェニル−１，３−プロパンジオナト）白金（ＩＩ）、ビス（ヘキサフルオロアセチルアセトナト）白金（ＩＩ）などが挙げられる。
【００９２】
これらの触媒の使用にあたっては、それが固体触媒であるときには固体状で使用することも可能であるが、より均一な硬化物を得るためには適切な溶剤に溶解したものを（Ａ）成分のフルオロポリエーテル化合物に相溶させて使用することが好ましい。
（Ｃ）成分の配合量は、（Ａ）成分１００質量部に対して金属原子換算で０．１〜５００ｐｐｍが好ましく、特に１〜１００ｐｐｍが好ましい。配合量が少なすぎると、十分な光硬化性が得られず、一方多すぎると硬化物の耐熱性に悪影響を及ぼす可能性がある。
【００９３】
〔（Ｄ）成分〕
（Ｄ）成分は、疎水性シリカ粉末であり、光硬化性フルオロポリエーテル系エラストマー組成物から得られる硬化物に適切な物理的強度を付与すると同時に、後述する（Ｆ）成分のオルガノシロキサンを該組成物中に均一に分散させる作用を有するものである。この（Ｄ）成分の疎水性シリカ粉末としては、シリコーンゴム用充填剤として公知のＢＥＴ比表面積が５０ｍ２／ｇ以上、特に５０〜４００ｍ２／ｇの微粉末シリカを疎水化処理したものが好適である。
ＢＥＴ比表面積が５０ｍ２／ｇ未満の場合は、得られる硬化物の物理的強度が不十分であり、また、（Ｆ）成分が均一に分散しないことがある。４００ｍ２／ｇを超えると混練作業が困難となり、（Ｄ）成分の分散が不均一になる場合がある。微粉末シリカとしては、煙霧質シリカ、沈降性シリカ、コロイドシリカ等が例示されるが、これらの中では煙霧質シリカが最も好ましい。なお、本願におけるＢＥＴ比表面積は、ＤＩＮ  ６６１３１に準拠して測定した。
また、上記微粉末シリカの疎水化処理剤としては、オルガノクロロシラン、オルガノジシラザン、環状オルガノポリシラザン、線状オルガノポリシロキサン等が例示されるが、これらの中ではオルガノクロロシラン、オルガノジシラザン、環状オルガノポリシラザンが好ましい。
この（Ｄ）成分の配合量は、（Ａ）成分１００質量部に対し、０．５〜３０質量部が好ましく、１〜２５質量部がより好ましい。配合量が０．５質量部未満の場合には、得られる硬化物の物理的特性が低下し、且つ接着性が不安定になることがある。一方、３０質量部を超えると組成物の流動性が悪くなり、また光による硬化性も著しく低下することがある。
【００９４】
本発明に用いる光硬化性フルオロポリエーテル系エラストマー組成物には、更に、以下の成分を添加してもよい。
〔（Ｅ）成分〕
（Ｅ）成分は、ヒドロシリル化反応の反応制御剤である。ここでの反応制御剤の例としては、例えば１−エチニル−１−ヒドロキシシクロヘキサン、３−メチル−１−ブチン−３−オール、３，５−ジメチル−１−ヘキシン−３−オール、３−メチル−１−ペンテン−３−オール、フェニルブチノールなどのアセチレンアルコールや、３−メチル−３−ペンテン−１−イン、３，５−ジメチル−３−ヘキセン−１−イン等のアセチレン化合物、以下の構造式で示される含フッ素アセチレンアルコール化合物、
【００９５】
【化３０】
0006459845.tif 000031
【００９６】
【化３１】
0006459845.tif 000032
【００９７】
【化３２】
0006459845.tif 000033
【００９８】
【化３３】
0006459845.tif 000034
【００９９】
【化３４】
0006459845.tif 000035
【０１００】
【化３５】
0006459845.tif 000036
【０１０１】
ポリメチルビニルシロキサン環式化合物及び有機リン化合物などが挙げられる。これら反応制御剤は、その化学構造によって制御能力が異なるため、添加量についてはそれぞれ最適な量に調整すべきである。一般的に制御剤の添加量が少なすぎると室温での長期保存安定性が得られず、多すぎると硬化性が鈍くなり十分な硬化性が得られなくなる可能性がある。
【０１０２】
〔（Ｆ）成分〕
（Ｆ）成分であるオルガノシロキサンは、上記組成物の接着性を改善させるために配合するものである。このようなオルガノシロキサンは、１分子中にケイ素原子に直結した水素原子と、炭素原子又は炭素原子と酸素原子を介してケイ素原子に結合したエポキシ基及び／又はトリアルコキシ基をそれぞれ１個以上有するオルガノシロキサンであり、好ましくは更に加えてケイ素原子に結合した炭素原子又は炭素原子と酸素原子を介してケイ素原子に結合した１価のパーフルオロアルキル基又は１価のパーフルオロオキシアルキル基を１個以上有するオルガノシロキサンである。
このようなオルガノシロキサンのシロキサン骨格は、環状、鎖状、分岐状などのいずれでもよく、またこれらの混合形態でもよい。
具体的には、下記平均組成式で表わされるものを用いることができる。
【０１０３】
【化３６】
0006459845.tif 000037
【０１０４】
（式中、Ｒ５はハロゲン置換又は非置換の１価炭化水素基であり、Ａ、Ｂは下記に示す。ｗは０≦ｗ≦１００、ｘは１≦ｘ≦１００、ｙは１≦ｙ≦１００、ｚは０≦ｚ≦１００を示す。）
Ｒ５のハロゲン置換又は非置換の１価炭化水素基としては、炭素数１〜１０、特に１〜８のものが好ましく、具体的にはメチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基などや、これらの基の水素原子の一部又は全部をフッ素等のハロゲン原子で置換した置換１価炭化水素基などが挙げられ、この中で特にメチル基が好ましい。
ｗは０≦ｗ≦２０が好ましく、ｘは１≦ｘ≦２０が好ましく、ｙは１≦ｙ≦２０が好ましく、ｚは１≦ｚ≦２０が好ましく、３≦ｗ＋ｘ＋ｙ＋ｚ≦５０が好ましい。
Ａは炭素原子又は炭素原子と酸素原子を介してケイ素原子に結合したエポキシ基及び／又はトリアルコキシシリル基を示し、具体的には、下記の基を挙げることができる。
【０１０５】
【化３７】
0006459845.tif 000038
【０１０６】
［式中、Ｒ６は酸素原子が介在してもよい炭素数１〜１０、特に１〜５の２価炭化水素基（アルキレン基、シクロアルキレン基等）を示す。］
−Ｒ７−Ｓｉ（ＯＲ８）３
［式中、Ｒ７は炭素数１〜１０、特に１〜４の２価炭化水素基（アルキレン基等）を示し、Ｒ８は炭素数１〜８、特に１〜４の１価炭化水素基（アルキル基等）を示す。］
【０１０７】
【化３８】
0006459845.tif 000039
【０１０８】
［式中、Ｒ９は炭素数１〜８、特に１〜４の１価炭化水素基（アルキル基等）を示し、Ｒ１０は水素原子又はメチル基、ｋは２〜１０の整数を示す。］
Ｂは、炭素原子又は炭素原子と酸素原子を介してケイ素原子に結合した１価のパーフルオロアルキル基又はパーフルオロオキシアルキル基を示す。１価のパーフルオロアルキル基又はパーフルオロオキシアルキル基の例としては、例えば、下記一般式で表されるもの等を挙げることができる。
【０１０９】
ＣｓＦ２ｓ＋１−
（式中、ｓは１〜２０、好ましくは２〜１０の整数である。）
Ｆ−［ＣＦ（ＣＦ３）ＣＦ２Ｏ］ｎ’−ＣｔＦ２ｔ−
（式中、ｎ’は２〜２００、好ましくは２〜１００の整数、ｔは１〜３の整数である。）
【０１１０】
これらのオルガノシロキサンは、１分子中にケイ素原子に結合した水素原子（Ｓｉ−Ｈ基）を３個以上有するオルガノハイドロジェンポリシロキサンにビニル基、アリル基等の脂肪族不飽和基とエポキシ基及び／又はトリアルコキシシリル基とを含有する化合物、更に必要により脂肪族不飽和基とパーフルオロアルキル基又はパーフルオロオキシアルキル基とを含有する化合物を、常法に従って部分付加反応させることにより得ることができる。なお、上記脂肪族不飽和基の数は、Ｓｉ−Ｈ基の数より少ない必要がある。
このオルガノシロキサンの製造に際しては、反応終了後に目的物質を単離してもよいが、未反応物及び付加反応触媒を除去しただけの混合物を使用することもできる。
（Ｆ）成分として用いられるオルガノシロキサンとしては、具体的には下記の構造式で示されるものが例示される。なお、これらの化合物は単独で使用してもよく、２種以上を併用してもよい。なお、Ｍｅはメチル基である。
【０１１１】
【化３９】
0006459845.tif 000040
【０１１２】
【化４０】
0006459845.tif 000041
【０１１３】
（ｏ，ｑ，ｒは正の整数、ｐは０以上の整数。）
【０１１４】
【化４１】
0006459845.tif 000042
【０１１５】
【化４２】
0006459845.tif 000043
【０１１６】
（ｏ，ｑ，ｒは正の整数、ｐは０以上の整数。）
【０１１７】
【化４３】
0006459845.tif 000044
【０１１８】
（Ｆ）成分の使用量は、（Ａ）成分１００質量部に対し、０．０５〜５．０質量部、好ましくは０．１〜３．０質量部の範囲であることが望ましい。０．０５質量部未満の場合にはこれを配合する効果が得られず、５．０質量部を超えると組成物の流動性が悪くなり、得られる硬化物の物理的強度が低下し、また硬化性を阻害すること可能性がある。
【０１１９】
〔（Ｇ）成分〕
（Ｇ）成分であるカルボン酸無水物は、これを配合することによって（Ｆ）成分の接着付与能力を向上させ、光硬化性フルオロポリエーテル系エラストマー組成物の接着性の発現を促進させるためのものである。このような成分としては、エポキシ樹脂用の硬化剤として使用されているものはすべて包含され、室温で固体状でも液体状でもよく、トリアルコキシシリル基を含んでいてもよい。
具体的には下記の構造式で示されるものが例示される。なお、これらの化合物は単独で使用してもよく、２種以上を併用してもよい。
【０１２０】
【化４４】
0006459845.tif 000045
【０１２１】
（Ｇ）成分の配合量は、（Ａ）成分１００質量部に対し、０．１〜２．０質量部が好ましく、特に０．１〜１．０質量部の範囲が望ましい。（Ｇ）成分の配合量は（Ａ）成分１００質量部に対して０．１質量部未満の場合には十分な接着促進効果が得られない。（Ｇ）成分の配合量は（Ａ）成分１００質量部に対して２．０質量部を超えると組成物の保存性が悪くなり、得られる硬化物の物理的強度が低下し、且つ経時変化することが多いので好ましくない。
【０１２２】
〔その他の成分〕
光硬化性フルオロポリエーテル系エラストマー組成物においては、その実用性を高めるために上記の成分以外にも、可塑剤、粘度調節剤、可撓性付与剤、無機充填剤、接着促進剤、シランカップリング剤等の各種配合剤を必要に応じて添加することができる。これら添加剤の配合量は、本発明の目的を損なわない範囲、及び組成物の特性及び硬化物の物性を損なわない限りにおいて任意である。
【０１２３】
可塑剤、粘度調節剤、可撓性付与剤として、下記式（３）で表されるポリフルオロモノアルケニル化合物及び／又は下記式（４）若しくは（５）で表される直鎖状ポリフルオロ化合物を併用することができる。
【０１２４】
Ｒｆ３−（Ｘ’）ａＣＨ＝ＣＨ２          （３）
［式中、Ｘ’は上記（Ａ）成分中の式（１）の化合物中の定義と同じであり、ａは０又は１であり、Ｒｆ３は、下記式（ｉｉｉ）である。
【０１２５】
【化４５】
0006459845.tif 000046
【０１２６】
（式中、ｆ１は１以上の整数、好ましくは２〜１００の整数であり、ｔは１〜３の整数であり、且つ上記（Ａ）成分のＲｆ１基に関するｐ＋ｑ（平均）及びｒの和、並びにｕ及びｖの和のいずれの和よりも小さい。）］
Ｄ−Ｏ−（ＣＦ２ＣＦ２ＣＦ２Ｏ）ｃ１−Ｄ          （４）
（式中、Ｄは式：ＣｓＦ２ｓ＋１−（ｓは１〜３）で表される基であり、ｃ１は１〜２００の整数、好ましくは２〜１００の整数であり、且つ、前記（Ａ）成分のＲｆ１基に関するｐ＋ｑ（平均）及びｒの和、並びにｕ及びｖの和のいずれの和よりも小さい。）
Ｄ−Ｏ−（ＣＦ２Ｏ）ｄ１（ＣＦ２ＣＦ２Ｏ）ｅ１−Ｄ          （５）
（式中、Ｄは上記と同じであり、ｄ１及びｅ１はそれぞれ１〜２００の整数、好ましくは１〜１００の整数であり、且つ、ｄ１とｅ１の和は、前記（Ａ）成分のＲｆ１基に関するｐ＋ｑ（平均）及びｒの和、並びにｕ及びｖの和のいずれの和以下である。）
上記式（３）で表されるポリフルオロモノアルケニル化合物の具体例としては、例えば、下記のものが挙げられる（なお、下記ｆ１’は、上記要件を満足するものである。）。
【０１２７】
【化４６】
0006459845.tif 000047
【０１２８】
上記式（４）又は（５）で表される直鎖状ポリフルオロ化合物の具体例としては、例えば、下記のものが挙げられる（なお、下記ｃ１’、及びｄ１’とｅ１’の和は、上記要件を満足するものである。）。
【０１２９】
ＣＦ３Ｏ−（ＣＦ２ＣＦ２ＣＦ２Ｏ）ｃ１’−ＣＦ２ＣＦ３
ＣＦ３−［（ＯＣＦ２ＣＦ２）ｅ１’（ＯＣＦ２）ｄ１’］−Ｏ−ＣＦ３
（式中、ｃ１’は１〜２００の整数であり、ｄ１’は１〜２００の整数、ｅ１’は１〜２００の整数で、ｄ１’＋ｅ１’＝２〜２００である。）
【０１３０】
上記式（３）〜（５）の化合物の配合量は、光硬化性フルオロポリエーテル系エラストマー組成物中の（Ａ）成分、特に上記式（１）のポリフルオロジアルケニル化合物１００質量部に対して１〜３００質量部が好ましく、特に５０〜２５０質量部が好ましい。また、回転粘度計による粘度（２３℃）は、ポリフルオロジアルケニル化合物と同様の理由により、５〜１００，０００ｍＰａ・ｓの範囲であることが望ましい。
【０１３１】
無機充填剤として、例えば、石英粉末、溶融石英粉末、珪藻土、炭酸カルシウム等の補強性又は準補強性充填剤、酸化チタン、酸化鉄、カーボンブラック、アルミン酸コバルト等の無機顔料、酸化鉄、カーボンブラック、酸化セリウム、水酸化セリウム、炭酸亜鉛、炭酸マグネシウム、炭酸マンガン等の耐熱向上剤、アルミナ、窒化硼素、炭化ケイ素、金属粉末等の熱伝導性付与剤、カーボンブラック、銀粉末、導電性亜鉛華等の導電性付与剤等を添加することができる。
【０１３２】
また、チタン酸エステル等の接着促進剤、エポキシ基含有シラン等のシランカップリング剤を添加することができる。
【０１３３】
光硬化性フルオロポリエーテル系エラストマー組成物は、上記した（Ａ）〜（Ｅ）成分とその他の任意成分とをプラネタリーミキサー、ロスミキサー、ホバートミキサー等の混合装置、必要に応じてニーダー、三本ロール等の混練装置を使用して均一に混合することによって製造することができる。
【０１３４】
光硬化性フルオロポリエーテル系エラストマー組成物の接着方法
本発明の光硬化性フルオロポリエーテル系エラストマー組成物の接着方法は、以下３つの工程より成る。つまり、
１．まず、基材表面に上記プライマー組成物を塗布し、乾燥させ、基材上にプライマー皮膜を得る工程
２．次に、得られたプライマー皮膜上に上記光硬化性フルオロポリエーテル系エラストマー組成物を塗布し、光硬化させる工程
３．最後に、上記得られたフッ素エラストマーを一定時間放置することで、プライマー皮膜を介してフッ素エラストマーを基材に接着させる工程
である。以下、それぞれの工程に関して詳述する。
【０１３５】
１．基材上にプライマー皮膜を作製する工程
まず、基材表面に上記プライマー組成物を塗布する。本発明で用いられる基材は、特に限定されないが、例えば、鉄、アルミニウム、ステンレス等の金属、ガラス、セラミック、ＰＰＳ、ＰＢＴ、ＰＥＴ及び６−ナイロン等の合成樹脂等が挙げられる。ここで、塗布前に基材を有機溶剤による脱脂やアルカリ洗浄、プラズマ洗浄、ＵＶ洗浄等適宜実施しておくと、基材とプライマー皮膜との密着性が向上するため好ましい。
プライマー組成物を基材に塗布する方法は、特に限定されず、刷毛塗り、スプレー塗布、浸漬塗布等が挙げられる。
次に、塗布したプライマー組成物を乾燥させ皮膜を得る。その際、乾燥させる温度や時間等の条件は特に限定されないが、好ましくは１０℃〜２００℃で数秒〜数時間である。
【０１３６】
２．光硬化性フルオロポリエーテル系エラストマーを光硬化させる工程
次に、得られたプライマー皮膜上に上記光硬化性エラストマー組成物を塗布し、光硬化させ、フッ素エラストマーを得る。
硬化の際、照射する光は発光スペクトルにおける最大ピーク波長が３００〜４００ｎｍの領域にあり、且つ３００ｎｍより短い波長領域にある各波長の放射照度は前記最大ピーク波長の放射照度の５％以下、好ましくは１％以下、より好ましくは０．１％以下、つまり０に近ければ近いほど好ましい。３００ｎｍより短い波長領域にあり、放射照度が前記最大ピーク波長の放射照度の５％より大きい波長を有する光を照射すると、ポリマー末端基の分解が起きたり、触媒の一部が分解したりするなどして、十分な硬化物を得ることができない可能性がある。
【０１３７】
光硬化性フルオロポリエーテル系エラストマー組成物を硬化させるのに用いる活性光線種は特に限定はされないが、上記波長の紫外線が好ましい。紫外線照射量（照度）は、積算光量として好ましくは１，０００ｍＪ／ｃｍ２〜５０，０００ｍＪ／ｃｍ２、より好ましくは２，０００ｍＪ／ｃｍ２〜２０，０００ｍＪ／ｃｍ２、さらに好ましくは５，０００〜１０，０００ｍＪ／ｃｍ２とすることが良好な硬化性を得る上で望ましい。紫外線照射量（照度）が上記範囲未満の場合、組成物中の光活性型ヒドロシリル化反応触媒を活性化するのに十分なエネルギーが得られず、十分な硬化物を得ることができない可能性があり、一方、紫外線照射量（照度）が上記範囲以上の場合、組成物に必要以上のエネルギーが照射され、ポリマー末端基の分解が起こったり、触媒の一部が失活したりするなどして、十分な硬化物を得ることができない可能性がある。
【０１３８】
紫外線照射は複数の発光スペクトルを有する光であっても、単一の発光スペクトルを有する光であってもよい。また、単一の発光スペクトルは３００ｎｍから４００ｎｍの領域にブロードなスペクトルを有するものであってもよい。単一の発光スペクトルを有する光は、３００ｎｍから４００ｎｍ、好ましくは３５０ｎｍから３８０ｎｍの範囲にピーク（即ち、最大ピーク波長）を有する光である。このような光を照射する光源としては、紫外線発光ダイオード（紫外線ＬＥＤ）や、紫外線発光半導体レーザー等の紫外線発光半導体素子光源が挙げられる。
複数の発光スペクトルを有する光を照射する光源としては、メタルハライドランプ、キセノンランプ、カーボンアーク灯、ケミカルランプ、ナトリウムランプ、低圧水銀ランプ、高圧水銀ランプ、超高圧水銀ランプ等のランプ等、窒素等の気体レーザー、有機色素溶液の液体レーザー、無機単結晶に希土類イオンを含有させた固体レーザー等が挙げられる。
【０１３９】
前記光が発光スペクトルにおいて３００ｎｍより短い波長領域にピークを有する場合、若しくは、３００ｎｍより短い波長領域に前記発光スペクトルにおける最大ピーク波長の放射照度の５％より大きい放射照度を有する波長が存在する場合（例えば、発光スペクトルが広域波長領域に渡ってブロードである場合）には、光学フィルターにより３００ｎｍより短い波長領域にある波長の光を除去することが好ましい。これにより、３００ｎｍより短い波長領域にある各波長の放射照度を最大ピーク波長の放射照度の５％以下、好ましくは１％以下、より好ましくは０．１％以下、さらに好ましくは０％にする。尚、発光スペクトルにおいて３００ｎｍから４００ｎｍの波長領域に複数のピークが存在する場合には、その中で最大の吸光度を示すピーク波長を最大ピーク波長とする。光学フィルターは３００ｎｍより短い波長をカットするものであれば特に制限されず公知の物を使用すればよい。例えば３６５ｎｍバンドパスフィルター等を使用することができる。なお、紫外線の照度、スペクトル分布は分光放射照度計、例えばＵＳＲ−４５Ｄ（ウシオ電機）にて測定することができる。
光照射装置としては、特に限定はされないが、例えばスポット式照射装置、面式照射装置、ライン式照射装置、コンベア式照射装置等の照射装置が使用できる。
光硬化性フルオロポリエーテル系エラストマー組成物を硬化させる際、光照射時間は、用いる光の照度によるが、例えば１〜３００秒、好ましくは１０〜２００秒、より好ましくは３０〜１５０秒であり、光照射の１〜６０分後、特には５〜３０分後には組成物は流動性を失いゴム弾性体を得ることができる。
また光硬化の際の環境温度は、硬化時間に影響を与える。つまり、低い温度では硬化完了に要する時間がより長く、逆に高い温度ではより短くなる。光硬化の特長を活かす意味で、硬化の際の環境温度は１０〜１２０℃が好ましい。それより低いと、硬化に長時間を要するため作業性の面から好ましくなく、逆にそれより高いと、基材によっては熱劣化（熱変形・熱変色）を引き起こす可能性があるため好ましくない。
本発明において、光硬化性フルオロポリエーテル系エラストマー組成物のプライマー皮膜への塗布方法は、組成物をプライマー皮膜上に塗布した後、上記方法により光照射を行い硬化させてもよく、また別途光照射を行った組成物を、硬化するまでの間にプライマー皮膜上に塗布する方法でもよい。
【０１４０】
３．フッ素エラストマーを接着させる工程
上記、プライマー皮膜上のフッ素エラストマーを所定時間以上静置することで、プライマー皮膜を介して、基材とフッ素エラストマーとを接着させることができる。
その際、静置する環境温度は１０〜１２０℃が好ましい。この温度範囲より低いと、接着性の発現により長時間を要することになり、逆にこの温度範囲より高いと、基材によっては熱劣化（熱変形・熱変色）を引き起こす可能性があるため好ましくない。
また静置する時間については、環境温度によって左右されるため特に限定されず、適宜選択すればよいが、５分間〜７日間が好ましく、さらに１０分間〜４８時間が特に好ましい。
本発明の接着方法は、光硬化性エラストマー組成物を自動車関連部品、各種電気・電子部品などに接着させる方法として有用である。例えば、自動車の制御系に使用される各種圧力センサー、ガス濃度検知器、温度センサーなどの検知器・センサーの接着シール剤や保護用コーティング剤、ポッティング剤、また各種ガス、温水、薬品などに曝されるセンサーなどの保護用封止剤、インクジェットプリンター用の接着剤、プリンターヘッド用の接着剤・封止剤、レーザープリンターや複写装置のロールやベルトのコーティング剤、各種回路基板の接着シール剤、コーティング剤、ポッティング剤などに光硬化性フルオロポリエーテル系エラストマー組成物を接着する方法として有用である。
【実施例】
【０１４１】
以下、実施例及び比較例を示して本発明を具体的に説明するが、本発明は下記実施例に制限されるものではない。なお、下記の例において部は質量部を示す。また、粘度は２３℃における測定値を示す（ＪＩＳ  Ｋ７１１７―１に準拠）。
【０１４２】
シラン系プライマー組成物の調製
下記、表１に示す組成（重量比）にてプライマー１及び２を調製した。
【０１４３】
【表１】
0006459845.tif 000048
【０１４４】
但し、ｎ−Ｃ７Ｈ１６：ｎ−ヘプタン、（ｎ−Ｃ４Ｈ９Ｏ）４Ｔｉ：テトラ（ｎ−ブチル）チタネート
【０１４５】
ベースコンパウンドの調製
下記式（６）で示されるポリマー（粘度１１，０００ｍＰａ・ｓ、数平均分子量１７，５００、ビニル基量０．０１２モル／１００ｇ）１００部をプラネタリーミキサー内に仕込み、内温を５０〜１００℃に保持しながら、ジメチルジクロロシランで表面処理された煙霧質シリカ（ＢＥＴ比表面積１１０ｍ２／ｇ）１０部を分割添加した。その後、加熱を停止して１時間減圧下（ゲージ圧；−０．０９３ＭＰａ）で混練した。引き続き混練しながら装置を加熱し、内温が１３０℃に達してから１３０〜１６０℃に保持しながら１時間減圧下（ゲージ圧；−０．０９３ＭＰａ）で熱処理した。次に、内容物を４０℃以下に冷却後、内容物を取り出し、三本ロールを２回通してベースコンパウンドを得た。
【０１４６】
【化４７】
0006459845.tif 000049
【０１４７】
光硬化性フルオロポリエーテル系エラストマー組成物の調製
［調製例１］
上記ベースコンパウンド１１０部に対して上記式（６）で示されるポリマー１００部をプラネタリーミキサー内に仕込み、均一になるまで混合した。これに（メチルシクロペンタジエニル）トリメチル白金（ＩＶ）の１，３−ビス（トリフルオロメチル）ベンゼン溶液（白金濃度３．０質量％）０．１６部、１−エチニル−１−ヒドロキシシクロヘキサンのトルエン溶液（５．０質量％）０．１８部を添加し、均一になるまで混合した。次に下記式（９）で示される含フッ素オルガノ水素シロキサン３．０部（Ｓｉ−Ｈ基量０．００５０モル／ｇ）、下記式（１０）で示される含フッ素オルガノ水素シロキサン２．６部（Ｓｉ−Ｈ基量０．００６８３モル／ｇ）を順次添加し、均一になるように混合した。その後、脱泡操作を行うことにより組成物を調製した。
【０１４８】
【化４８】
0006459845.tif 000050
【０１４９】
【化４９】
0006459845.tif 000051
【０１５０】
［調製例２］
上記ベースコンパウンド１１０部に対して上記式（６）で示されるポリマー１００部、下記式（１１）で示されるカルボン酸無水物０．５部をプラネタリーミキサー内に仕込み、均一になるまで混合した。これに（メチルシクロペンタジエニル）トリメチル白金（ＩＶ）の１，３−ビス（トリフルオロメチル）ベンゼン溶液（白金濃度３．０質量％）０．１６部、１−エチニル−１−ヒドロキシシクロヘキサンのトルエン溶液（５．０質量％）０．１８部を添加し、均一になるまで混合した。次に上記式（９）で示される含フッ素オルガノ水素シロキサン３．０部（Ｓｉ−Ｈ基量０．００５０モル／ｇ）、上記式（１０）で示される含フッ素オルガノ水素シロキサン２．６部（Ｓｉ−Ｈ基量０．００６８３モル／ｇ）、下記式（１２）で示される接着付与剤４．４部、下記式（１３）で示されるエポキシ基含有シラン化合物０．２部を順次添加し、均一になるように混合した。その後、脱泡操作を行うことにより組成物を調製した。
【０１５１】
【化５０】
0006459845.tif 000052
【０１５２】
【化５１】
0006459845.tif 000053
【０１５３】
【化５２】
0006459845.tif 000054
【０１５４】
［調製例３］
上記調製例１において、光活性型ヒドロシリル化反応触媒；メチルシクロペンタジエニル）トリメチル白金（ＩＶ）の１，３−ビス（トリフルオロメチル）ベンゼン溶液（白金濃度３．０質量％）０．１６部の代わりに、非光活性型ヒドロシリル化反応触媒；白金−ジビニルテトラメチルジシロキサン錯体のエタノール溶液（白金濃度３．０質量％）０．１６部に変更した以外は同様にして硬化性組成物を調製した。
【０１５５】
光硬化性フルオロポリエーテル系エラストマー組成物の保存安定性
［参考例１、２］
上記調製例１、２より得られた組成物の遮光中２３℃での保存安定性を確認した。その際、保存安定性の評価方法としては、ＪＩＳ  Ｋ７１１７−１に準拠し、ＴＶ−１０Ｕ型回転粘度計（東機産業（株）製）による２３℃における初期粘度と２３℃×２週間後の粘度変化より評価を行った。
［比較例１］
上記調製例３より得られた組成物において、上記参考例１、２と同様にして保存安定性を確認した。
【０１５６】
【表２】
0006459845.tif 000055
【０１５７】
表２の結果より、光活性型ヒドロシリル化反応触媒を用いた本参考例の組成物では良好な保存安定性が得られることが確認された。
【０１５８】
光硬化性フルオロポリエーテル系エラストマー組成物の光硬化性評価
［実験例１］
上記調製例１より得られた組成物を、２５℃、８φのアルミニウム基材上、試料厚み０．５ｍｍでＵＶ照射を行い、２５℃での弾性率の経時変化を測定した。測定にはＴＡインスツルメント社製アレスＧ２を使用し、ＵＶ照射にはＬｕｍｅｎ  Ｄｙｎａｍｉｃｓ社製ＯｍｎｉＣｕｒｅ  Ｓ２０００に３２０―３９０ｎｍのバンドパスフィルターを付け、３６５ｎｍで１００ｍＷ／ｃｍ２のＵＶ照度で４５秒間照射を行った。その結果を図１に示す。
【０１５９】
［実験例２］
上記実施例１において、用いる組成物を調製例２より得られた組成物に変更した。その結果を図１に示す。
図１の結果より、本発明の実施例における組成物は、いずれも良好な光硬化性を示すことが確認された。
【０１６０】
光硬化物の接着性評価
［実施例１］
鉄、アルミニウム、ＳＵＳ３０４、エポキシガラス、アルミナセラミック、ＰＰＳ、ＰＢＴ、ＰＥＴ及び６−ナイロンの基材上に上記シラン系プライマー１を刷毛塗りにて１回塗布し、２３℃ｘ３０分風乾を行った。３０分後、それぞれの基材上に上記調製例１より得られた光硬化性フルオロポリエーテル系エラストマー組成物を約２ｇポッティングし、ＵＶ−ＬＥＤ照射器（３６５ｎｍタイプ、ＣＣＳ（株）社製）を用いて光照射を行った。その際、３６５ｎｍで１００ｍＷ／ｃｍ２のＵＶ照度で２３℃ｘ９０秒間照射を行った。光照射後、２３℃ｘ２４時間静置し、その後各基材への接着性を確認した。
（ゴムの凝集破壊が確認された場合は○、界面剥離が確認された場合は×で評価した。）その結果を表３に示す。
［実施例２］
上記実施例１において、使用するシラン系プライマーを２に変更した以外は、同様に評価を行った。その結果を表３に示す。
［実施例３］
上記実施例１において、使用する光硬化性フルオロポリエーテル系エラストマー組成物を調製例２で作製したものに変更した以外は、同様に評価を行った。その結果を表３に示す。
［実施例４］
上記実施例２において、使用する光硬化性フルオロポリエーテル系エラストマー組成物を調製例２で作製したものに変更した以外は、同様に評価を行った。その結果を表３に示す。
［比較例２］
上記実施例１において、シラン系プライマー１を使用しなかった以外は、同様に評価を行った。その結果を表３に示す。
［比較例３］
上記実施例３において、シラン系プライマー１を使用しなかった以外は、同様に評価を行った。その結果を表３に示す。
［比較例４］
上記実施例１において、光照射後の静置条件を５℃ｘ２４時間に変更した以外は、同様に評価を行った。その結果を表３に示す。
［比較例５］
上記実施例１において、光照射後の静置条件を１５０℃ｘ２４時間に変更した以外は、同様に評価を行った。その結果を表３に示す。
【０１６１】
【表３】
0006459845.tif 000056
【０１６２】
表３の結果より、本発明の実施例において、光照射後の静置条件を２３℃ｘ２４時間とすることで良好な接着性が得られることが確認された。
【図１】
0006459845.tif 000062